(57)【要約】      （修正有）【課題】化粧板を施工面に貼り付けた際の寸法安定性に優れたメラミン樹脂化粧板を提供する。【解決手段】メラミン樹脂化粧板１００は、メラミン樹脂層１０１と、メラミン樹脂層の一方の面に設けられたガスバリア層１０３と、により構成される化粧層１１０を少なくとも備え、前記ガスバリア層は、当該メラミン樹脂化粧板の意匠面に設けられる。そして、化粧層の水蒸気透過係数が１０ｇ・ｍｍ／（ｍ２・２４ｈ）以下である。ここで、水蒸気透過係数は、ＪＩＳＫ７１２９：２００８Ｂ法に従い、４０℃９０％ＲＨ環境下で測定される。【選択図】図１
2020097246.tif 000002
【特許請求の範囲】
【請求項１】
メラミン樹脂層と、前記メラミン樹脂層の一方の面に設けられたガスバリア層と、により構成される化粧層を少なくとも備えるメラミン樹脂化粧板であって、
ＪＩＳＫ７１２９：２００８Ｂ法に従い、４０℃９０％ＲＨ環境下で測定される、前記化粧層の水蒸気透過係数が１０ｇ・ｍｍ／（ｍ２・２４ｈ）以下であるメラミン樹脂化粧板。
【請求項２】
請求項１に記載のメラミン樹脂化粧板において、
ＪＩＳ  Ｋ５６００に準拠した鉛筆硬度試験により測定される、前記化粧層側の表面硬度が５Ｈ以上であるメラミン樹脂化粧板。
【請求項３】
請求項１または２に記載のメラミン樹脂化粧板において、
前記メラミン樹脂層はメラミン樹脂と化粧層基材を含むメラミン樹脂化粧板。
【請求項４】
請求項１乃至３いずれか一項に記載のメラミン樹脂化粧板において、
当該メラミン樹脂化粧板を４０℃９５％ＲＨの環境下に１６８時間保管したとき、
前記保管前の当該メラミン樹脂化粧板の重量をＸ１とし、
前記保管後の当該メラミン樹脂化粧板の重量をＸ２としたとき、
１００×（Ｘ２−Ｘ１）／Ｘ１で定義される重量変化率が７．０％以下である、メラミン樹脂化粧板。
【請求項５】
請求項１乃至４いずれか一項に記載のメラミン樹脂化粧板において、
前記メラミン樹脂層の他方の面に基材層がさらに設けられた、メラミン樹脂化粧板。
【請求項６】
請求項５に記載のメラミン樹脂化粧板において、
前記基材層が繊維基材、プリプレグ、および金属層から選択される一種または二種以上であるメラミン樹脂化粧板。
【請求項７】
請求項１乃至６いずれか一項に記載のメラミン樹脂化粧板において、
前記ガスバリア層がシロキサン骨格を有するガラス質膜を含むメラミン樹脂化粧板。
【請求項８】
請求項１乃至７いずれか一項に記載のメラミン樹脂化粧板において、
ロール状であるメラミン樹脂化粧板。
【発明の詳細な説明】
【技術分野】
【０００１】
本発明は、メラミン樹脂化粧板に関する。
【背景技術】
【０００２】
メラミン樹脂化粧板は、耐熱性、耐摩耗性、耐薬品性、耐汚染性等に優れ、意匠性においても美しい外観を有することから、家具、壁、扉、間仕切り材、車輌の内装等の様々な分野で幅広く使用されている。
【０００３】
このようなメラミン樹脂化粧板に関する技術としては、例えば、特許文献１（特開２０１１−１０２０１４号公報）に記載のものが挙げられる。
特許文献１には、メラミン樹脂と、カルビノール変性シリコーンオイル、及び、シランカップリング剤を必須成分とする樹脂組成物による表面層が形成されてなる払拭性化粧板が開示されている。
【先行技術文献】
【特許文献】
【０００４】
【特許文献１】特開２０１１−１０２０１４号公報
【発明の概要】
【発明が解決しようとする課題】
【０００５】
メラミン樹脂化粧板の各種特性について要求される技術水準は、ますます高くなっている。本発明者は、従来のメラミン樹脂化粧板に関し、使用環境が変化した際に寸法変化が発生し易く、化粧板を壁面に貼り付けた際、化粧板の応力が発生し、壁面から化粧板が剥離するという課題を見出した。
【０００６】
本発明は上記事情に鑑みてなされたものであり、化粧板を施工面に貼り付けた際の寸法安定性に優れたメラミン樹脂化粧板を提供するものである。
【課題を解決するための手段】
【０００７】
本発明者は、上記課題を達成するために鋭意研究を重ねた。その結果、メラミン樹脂化粧板の水蒸気透過係数という尺度が、使用環境が変化した際の寸法変化を抑えるための設計指針として有効であるという知見を得て、本発明を完成させた。
【０００８】
本発明によれば、
メラミン樹脂層と、上記メラミン樹脂層の一方の面に設けられたガスバリア層と、により構成される化粧層を少なくとも備えるメラミン樹脂化粧板であって、
ＪＩＳＫ７１２９：２００８Ｂ法に従い、４０℃９０％ＲＨ環境下で測定される、上記化粧層の水蒸気透過係数が１０ｇ・ｍｍ／（ｍ２・２４ｈ）以下であるメラミン樹脂化粧板が提供される。
【発明の効果】
【０００９】
本発明によれば、施工面に貼り付けた際の寸法安定性に優れたメラミン樹脂化粧板を提供することができる。
【図面の簡単な説明】
【００１０】
【図１】本実施形態のメラミン樹脂化粧板の構成の一例を示す断面図である。
【図２】本実施形態のメラミン樹脂化粧板の構成の一例を示す断面図である。
【発明を実施するための形態】
【００１１】
以下に、本発明の実施形態について、図面を用いて説明する。なお、すべての図面において、同様な構成要素には共通の符号を付し、適宜説明を省略する。また、図は概略図であり、実際の寸法比率とは一致していない。なお、文中の数字の間にある「〜」は特に断りがなければ、以上から以下を表す。
【００１２】
図１は、本実施形態のメラミン樹脂化粧板１００の構成の一例を示す断面図である。
メラミン樹脂化粧板１００は、メラミン樹脂層１０１と、メラミン樹脂層１０１の一方の面に設けられたガスバリア層１０３と、により構成される化粧層１１０を少なくとも備える。
そして、化粧層１１０の水蒸気透過係数が１０ｇ・ｍｍ／（ｍ２・２４ｈ）以下である。
ここで、水蒸気透過係数は、ＪＩＳＫ７１２９：２００８Ｂ法に従い、４０℃９０％ＲＨ環境下で測定される。
【００１３】
以下、本実施形態に係るメラミン樹脂化粧板１００について詳細に説明する。
【００１４】
メラミン樹脂化粧板１００において、化粧層１１０の水蒸気透過係数は、１０ｇ・ｍｍ／（ｍ２・２４ｈ）以下である。これにより、上述のように、メラミン樹脂化粧板１００を施工面に貼り付けた際の寸法安定性を向上させることができる。
【００１５】
本発明者の検討によれば、従来のメラミン樹脂化粧板においては、使用環境が変化した際に寸法変化が発生し易いことが明らかになった。化粧板を施工面に貼り付けた際の寸法安定性に優れるメラミン樹脂化粧板を示す指標としては、これまで十分なものがなかった。
本発明者は、化粧層１１０の水蒸気透過係数を制御することによって、使用環境が変化しても、メラミン樹脂化粧板を施工面に貼り付けた際の寸法変化を抑えることができることを新たに知見した。本実施形態に係るメラミン樹脂化粧板１００は、このような知見に基づいて、化粧層１１０の水蒸気透過係数を１０ｇ・ｍｍ／（ｍ２・２４ｈ）以下に制御するものである。これにより、メラミン樹脂化粧板１００を施工面に貼り付けた際の寸法安定性を向上させることができる。したがって、使用環境が変化しても、寸法変化に起因して発生する応力を低減でき、化粧板を施工面に貼り付けた際、施工面から化粧板が剥離するのを抑制することができる。また、メラミン樹脂化粧板１００を構成する各層間の剥離を抑制することができる。
このようなメラミン樹脂化粧板１００が施工面に貼り付けた際の寸法安定性に優れる理由は明らかではないが、化粧層１１０の水蒸気透過係数が１０ｇ・ｍｍ／（ｍ２・２４ｈ）以下であるメラミン樹脂化粧板１００は水分の出入りが少なく、使用環境変化に伴う水分吸収及び放出による寸法変化が起き難い構造になっているからだと考えられる。
【００１６】
使用環境が変化した際の寸法安定性をより向上させる観点からは、化粧層１１０の水蒸気透過係数が６ｇ・ｍｍ／（ｍ２・２４ｈ）以下であることがより好ましい。なお、化粧層１１０の水蒸気透過係数の下限値は、メラミン樹脂化粧板１００の柔軟性の観点から、例えば、０．００１ｇ・ｍｍ／（ｍ２・２４ｈ）以上とすることができる。
【００１７】
化粧層１１０の水蒸気透過係数は、化粧層１１０を構成する各層の構成成分の種類や各層の形成方法を適切に調節することにより制御することが可能である。本実施形態においては、とくにガスバリア層１０３の構成成分の種類や形成方法を適切に選択することにより、化粧層１１０の水蒸気透過係数を調整することができる。
【００１８】
メラミン樹脂化粧板１００において、ＪＩＳ  Ｋ５６００に準拠した鉛筆硬度試験により測定される、化粧層１１０側の表面硬度は好ましくは５Ｈ以上である。これによりメラミン樹脂化粧板１００の耐傷付き性をより良好なものとすることができる。
化粧層１１０側の表面硬度は、化粧層１１０を構成する各層の構成成分の種類や各層の形成方法を適切に調節することにより制御することが可能である。
【００１９】
メラミン樹脂化粧板１００において、１００×（Ｘ２−Ｘ１）／Ｘ１で定義される重量変化率が好ましくは７．０％以下であり、より好ましくは４．０％以下である。
ここで、施工面に貼り付けたメラミン樹脂化粧板１００を４０℃９５％ＲＨの環境下に１６８時間保管したとき、保管前のメラミン樹脂化粧板１００の重量（接着層と被着材の重量は除外）をＸ１とし、保管後のメラミン樹脂化粧板１００の重量をＸ２（接着層と被着材の重量は除外）とする。
上記重量変化率が上記上限値以下であると、メラミン樹脂化粧板１００において、使用環境に大きな変化が生じても、水分吸収及び放出による寸法変化をより効果的に抑制することができるため、メラミン樹脂化粧板１００の寸法変化に起因して発生する応力をより一層低減することができる。その結果、施工面に貼着した際の施工面との剥離を抑制することができ、また、メラミン樹脂化粧板１００を構成する各層間の剥離を抑制することができる。
【００２０】
化粧層１１０の上記重量変化率は、化粧層１１０を構成する各層の構成成分の種類や各層の形成方法を適切に調節することにより制御することが可能である。本実施形態においては、とくにガスバリア層１０３の構成成分の種類や形成方法を適切に選択することにより、化粧層１１０の上記重量変化率を調整することができる。
【００２１】
メラミン樹脂化粧板１００は、ロール状に巻回積層されていてもよい。このとき、片面又は両面に支持基材を設け、この支持基材が介在した状態で巻回積層されていてもよい。メラミン樹脂化粧板１００をロール状に巻回積層させる方法として、例えば、長尺シート状のメラミン樹脂化粧板１００をロール状に巻き取ることで、メラミン樹脂化粧板１００をロール状に巻回積層させることができる。
【００２２】
＜メラミン樹脂層＞
以下、メラミン樹脂層１０１について説明する。
メラミン樹脂層１０１はメラミン樹脂を含有する層であり、メラミン樹脂と化粧層基材を含むものが好ましい。これにより、表面に好適な表面硬度を付与することができ、傷の付き難いメラミン樹脂化粧板１００を得ることができる。
【００２３】
このようなメラミン樹脂層１０１としては、例えば、化粧層基材の意匠面となる第一の面側にメラミン樹脂を含有する樹脂層が担持された構造のもの；化粧層基材の意匠面となる第一の面側および意匠面とは反対側の第二の面側の両方にメラミン樹脂を含有する樹脂層が担持された構造のもの；化粧層基材の意匠面となる第一の面側にメラミン樹脂を含有する樹脂層が担持され、意匠面とは反対側の第二の面側に熱可塑性樹脂を含有する樹脂層が担持された構造のもの等が挙げられる。
これらの中でも、メラミン樹脂層１０１としては、化粧層基材の意匠面となる第一の面側にメラミン樹脂を含有する樹脂層が担持され、意匠面とは反対側の第二の面側に熱可塑性樹脂を含有する樹脂層が担持された構造のものが特に好ましい。上記熱可塑性樹脂としては、好ましくはアクリル樹脂、ウレタン樹脂等から選択される一種または二種以上である。
これにより、メラミン樹脂化粧板１００に柔軟性を付与することができ、メラミン樹脂化粧板１００の外曲げ加工性を向上させることができる。
【００２４】
メラミン樹脂層１０１に用いられる化粧層基材はシート状の基材であり、その材質は特に限定されるものではないが、例えば、パルプ、リンター、合成繊維、ガラス繊維等を用いることができる。必要に応じて、酸化チタン等の顔料を含有する酸化チタン含有化粧紙等を用いることができる。
【００２５】
メラミン樹脂層１０１に用いられるメラミン樹脂としては、特に限定されるものではない。例えば、メラミンとホルムアルデヒドを中性又は弱アルカリ性下において反応させて得られるものを用いることができる。
メラミンに対するホルムアルデヒドの反応モル比（（ホルムアルデヒドのモル量）／（メラミンのモル量）の値であり、以下、単に「反応モル比」ということがある。）は特に限定されるものではないが、好ましくは１．０以上４．０以下、より好ましくは１．０以上２．０以下、さらに好ましくは１．１以上１．８以下である。反応モル比が上記下限値以上であると、未反応成分を低下させることができ、保存性が向上したり、コストを削減できたりする。また、上記上限値以下であると、硬化後の樹脂の柔軟性を向上させることができる。なお、メラミン樹脂としては、１種類を単独で用いることもできるし、反応モル比や重量平均分子量等が異なる２種類以上のメラミン樹脂を併用することもできる。また、メラミン樹脂としては、住友化学（株）製のメラミン樹脂等、市販のものを用いることもできる。
【００２６】
メラミン樹脂の重量平均分子量は、特に限定されるものではないが、２００以上５００以下が好ましく、特に２５０以上３５０以下が好ましい。重量平均分子量が上記下限値以上であると、未反応成分を低下させることができ、保存性が向上したり、コストを削減できたりする。また、上記上限値以下であると、化粧層基材への含浸性を向上させることができる。なお、重量平均分子量は、例えば、ＧＰＣ（ゲルパーミエーションクロマトグラフィー、標準物質：ポリスチレン換算）で測定することができる。
【００２７】
化粧層基材の意匠面となる第一の面側に担持される樹脂層中におけるメラミン樹脂の坦持量については、特に限定されるものではないが、好ましくは８０質量％以上１００質量％以下であり、特に好ましくは９５質量％以上１００質量％以下である。メラミン樹脂の含有量が上記下限値以上であると、メラミン樹脂化粧板１００の表面硬度や耐汚染性をより効果的に向上させることができる。
【００２８】
メラミン樹脂を含有する樹脂層を化粧層基材の第一の面側または第二の面側に担持させる方法としては、特に限定されるものではない。メラミン樹脂を溶剤に溶解した樹脂ワニスを、例えば、スプレー装置、シャワー装置、キスコーター、コンマコーター等の公知の装置を用いて、化粧層基材に塗工した後、８０℃以上１３０℃以下程度で加熱乾燥する方法等が挙げられる。
【００２９】
メラミン樹脂を溶解する溶剤としては、特に限定されるものではないが、例えば、水、メタノール等が挙げられる。中でも水が好ましい。また、悪影響を及ぼさない範囲で貧溶媒を使用しても構わない。樹脂ワニスの固形分（溶剤を除く全成分）は、特に限定されるものではないが、樹脂ワニスの３０質量％以上７０質量％以下が好ましく、特に４５質量％以上６０質量％以下が好ましい。これにより、樹脂ワニスの化粧層基材への含浸性を向上できる。
【００３０】
メラミン樹脂層１０１は、化粧層基材の意匠面と反対側である第二の面側に、熱可塑性樹脂を含有する樹脂層が設けられていることが好ましい。
熱可塑性樹脂は、金属や各種素材との接着特性を有し、メラミン樹脂化粧板１００に柔軟性を付与することができる。よって、第二の面側に、熱可塑性樹脂を担持することにより、メラミン樹脂層１０１と後述する基材層１２０との接着強度を向上させることができるとともに、メラミン樹脂化粧板１００の曲げ加工性を向上させる効果を得ることができる。
【００３１】
熱可塑性樹脂としては、特に限定されるものではないが、例えば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）等が挙げられる。これらの中でもウレタンアクリル複合粒子が好ましい。熱可塑性樹脂としては、これらの中の１種類が単独で含まれるもの用いることもできるし、異なる２種類以上の熱可塑性樹脂を混合して含むものを用いることもできる。
熱可塑性樹脂は、これらの中でもアクリル樹脂およびウレタン樹脂を含むことが好ましい。
【００３２】
本実施形態において、熱可塑性樹脂を用いることで、後述する基材層１２０との良好な接着強度を発現することができる。さらに、ウレタン樹脂は、特に強靭性、弾性、柔軟性に優れ、アクリル樹脂は、特に透明性、耐久性、耐候性、耐薬品性、造膜性に優れる。
【００３３】
本実施形態において、ウレタンアクリル複合粒子とは、単一粒子内にアクリル樹脂とウレタン樹脂との異相構造を有するものを意味する。ウレタン樹脂とアクリル樹脂とは、各々が基材層１２０との接着強度が高いため、ウレタンアクリル複合粒子を用いることで、基材層１２０とのより一層良好な接着強度を発現することができる。
さらに、ウレタン樹脂は、特に強靭性、弾性、柔軟性に優れ、アクリル樹脂は、特に透明性、耐久性、耐候性、耐薬品性、造膜性に優れる。また、本実施形態において「異相構造」とは、１個の粒子内に異なる種類の樹脂からなる相が複数存在する構造を意味し、例えば、コアシェル構造、局在構造、海島構造等が挙げられる。
また、ウレタンアクリル複合粒子が、化粧層基材の第二の面側に担持された時の粒子間の配列状態は、特に限定されるものではないが、例えば、直鎖構造等が挙げられる。粒子の構造及び粒子間の配列状態は、例えば走査型電子顕微鏡（ＳＥＭ）により確認することができる。
これらの中でも、ウレタンアクリル複合粒子は、アクリル成分をコアとし、ウレタン成分をシェルとするコアシェル構造を有するタイプであることが特に好ましい。ウレタンアクリル複合粒子が上記コアシェル構造であると、化粧層基材の第二の面側に担持させたときに、表面外郭がウレタン組成となるので、化粧層基材の第二の面側は、ウレタン樹脂及びアクリル樹脂の両方の特性を有しつつ、外郭にウレタン樹脂の特性が付与される。
【００３４】
また、熱可塑性樹脂を含有する樹脂層には、上記熱可塑性樹脂以外にも、必要に応じて少量の増粘剤、浸透促進剤、消泡剤等を含んでいてもよい。
【００３５】
熱可塑性樹脂は、平均粒径が３０ｎｍ以上１００ｎｍ以下の熱可塑性樹脂エマルジョン樹脂粒子を含むことが好ましく、熱可塑性樹脂エマルジョン樹脂粒子の平均粒径は、６０ｎｍ以上９０ｎｍ以下であることが特に好ましい。これにより、化粧層基材の繊維間への坦持（含浸）性が向上し、より化粧層基材の内部に坦持（含浸）させることができるため、メラミン樹脂化粧板１００に良好な柔軟性を付与することができる。
【００３６】
熱可塑性樹脂を含有する樹脂層を化粧層基材の第二の面側に担持させる方法としては、特に限定されるものではなく、メラミン樹脂を含有する樹脂層を化粧層基材の第一の面側または第二の面側に担持させる上述の方法と同様にして行うことができる。つまり、溶剤に溶解または分散された熱可塑性樹脂を塗工、加熱乾燥する方法等が挙げられる。
【００３７】
熱可塑性樹脂に用いられる溶剤としては、特に限定されないが、例えば、水等が挙げられる。また、悪影響を及ぼさない範囲で貧溶媒を使用しても構わない。熱可塑性樹脂溶液の固形分（溶剤を除く全成分）は、特に限定されないが、熱可塑性樹脂溶液の２５質量％以上６０質量％以下が好ましく、３０質量％以上４５質量％以下が特に好ましい。これにより、熱可塑性樹脂溶液の化粧層基材への坦持（含浸）性を向上できる。
【００３８】
メラミン樹脂層１０１中における樹脂層（すなわち化粧層基材以外の成分）の含有率としては特に限定されるものではないが、固形分換算で、例えば４０質量％以上６０質量％以下とすることができる。
【００３９】
メラミン樹脂層１０１の厚みは、例えば、０．０５ｍｍ以上０．５ｍｍ以下とすることができる。
【００４０】
＜ガスバリア層＞
ガスバリア層１０３はメラミン樹脂層１０１よりもガスバリア性に優れている。これにより化粧層１１０の水蒸気透過係数を低下させることができる。
【００４１】
ガスバリア層１０３を構成する材料としては、例えば、バリア性を有する薄膜を形成できる金属、金属酸化物等が挙げられ、窒化ケイ素、酸化窒化ケイ素、酸化ケイ素、酸化アルミニウム、アルミニウム等から選択される一種または二種以上が好ましい。これによりメラミン樹脂化粧板１００の耐摩耗性や耐擦傷性を維持しながら化粧層１１０の水蒸気透過係数を効果的に低下させることができる。
なお、酸化ケイ素には、二酸化ケイ素の他、一酸化ケイ素、亜酸化ケイ素が含有されていてもよい。
【００４２】
また、ガスバリア層１０３を構成する材料としては、例えば、シリコーン樹脂、ポリ塩化ビニリデン、ポリビニルアルコール、エチレン・ビニルアルコール共重合体、アクリル樹脂、アクリル酸系樹脂等により構成されたガスバリア性樹脂層を用いることもできる。
さらに、酸化ケイ素などの無機成分とシリコーン樹脂などの有機成分とを併用することもできる。
【００４３】
ガスバリア層１０３としては、酸化ケイ素を含むものが特に好ましい。これによりメラミン樹脂化粧板１００の耐摩耗性や耐擦傷性をより一層良好なものとしつつ、化粧層１１０の水蒸気透過係数をより効果的に低下させることができる。
【００４４】
酸化ケイ素を含むガスバリア層１０３は、例えば、ゾルゲルプロセスや、真空蒸着法、スパッタリング法、ＣＶＤ法等の真空プロセス等により形成することができる。
【００４５】
ガスバリア層１０３としては、シロキサン骨格を有するガラス質膜を含むことが特に好ましい。これによりメラミン樹脂化粧板１００の耐摩耗性や耐擦傷性をより一層良好なものとしつつ、化粧層１１０の水蒸気透過係数をより効果的に低下させることができる。
【００４６】
シロキサン骨格を有するガラス質膜は、例えば、ガラスコーティング材により形成することができる。
本実施形態においては、例えば、ガラスコーティング材によりガラス質膜を形成し、さらにガラス質膜を養生してガラス質膜を含む層に対しエージングを行うこと等が、化粧層１１０の上記水蒸気透過係数および化粧層１１０の上記重量変化率を制御するための因子として挙げられる。
【００４７】
シロキサン骨格を有するガラス質膜を含むガスバリア層１０３は、例えば、次のようにして作製することができる。
まず、ガラスコーティング材をメラミン樹脂層の意匠面側に塗布し、乾燥する。
次いで、塗布したガラス質膜を養生し、エージングを行う。これにより、得られるメラミン樹脂化粧板１００について、化粧層１１０の上記水蒸気透過係数および化粧層１１０の上記重量変化率を低下させることができる。これは、エージングによってガラス質膜の緻密性が向上すること等が要因として推定される。エージングは、例えば、２０〜６０℃、５日間〜５０日間の条件により行うことができる。
【００４８】
ガラスコーティング材としては、例えば、墨東化成工業株式会社製のシラグシタール（商標）や、トクヤマ社製のＴＳ−５６等を用いることができる。
【００４９】
ガスバリア層１０３は単層のガスバリア層から構成されていてもよいし、複数のガスバリア層から構成されていてもよい。また、ガスバリア層１０３が複数のガスバリア層から構成されている場合には同一種類のガスバリア層から構成されていてもよいし、異なった種類のガスバリア層から構成されていてもよい。
【００５０】
ガスバリア層１０３の厚さは、バリア性や、接着性、耐摩耗性、耐擦傷性、取扱い性等のバランスの観点から、０．００１μｍ以上１００μｍ以下が好ましく、０．０１μｍ以上５０μｍ以下がより好ましい。
【００５１】
＜基材層＞
本実施形態のメラミン樹脂化粧板１００は、図２に示すように、メラミン樹脂層１０１のガスバリア層１０３とは反対側の面に基材層１２０をさらに設けることが好ましい。
基材層１２０としては特に限定されるものではないが、例えば、繊維基材、プリプレグ、金属層から選択される一種または二種以上が挙げられる。
これにより、耐熱性、不燃性、剛性、取扱性などの様々な機能を付与することができる。
また、基材層１２０を１層又は２層以上の構成として用いることができるが、１層であることが好ましい。これにより、メラミン樹脂層１０１と基材層１２０との層間接着強度や化粧板の反りをコントロールしやすくなる。
【００５２】
（繊維基材）
基材層１２０に用いられる繊維基材の材質については、特に限定されるものではなく、例えば、天然繊維、合成繊維、半合成繊維、再生繊維、無機繊維等が挙げられる。より具体的には、例えば、ポリベンゾオキサゾール樹脂繊維、ポリアミド樹脂繊維、芳香族ポリアミド樹脂繊維、全芳香族ポリアミド（アラミド）樹脂繊維等のポリアミド系樹脂繊維、ポリエステル樹脂繊維、芳香族ポリエステル樹脂繊維、全芳香族ポリエステル樹脂繊維等のポリエステル系樹脂繊維、ポリイミド樹脂繊維、フッ素樹脂繊維、ガラス繊維、炭素繊維、セラミック繊維、金属繊維（ステンレス繊維）等を挙げることができる。これにより、メラミン樹脂化粧板１００の吸湿性を低減することができる。これらの中でも、不燃性、強度、低吸湿性等の観点からガラス繊維基材を用いることが特に好ましい。
【００５３】
ガラス繊維基材としては、特に限定されるものではなく、例えば、ガラス繊維織布、ガラス繊維不織布等が挙げられる。中でも不燃性、強度の点からガラス繊維織布（ガラスクロス）が好ましい。また、ガラス繊維織布を構成するガラスの材質としては、特に限定されるものではなく、例えば、Ｅガラス、Ｃガラス、Ａガラス、Ｓガラス、Ｄガラス、ＮＥガラス、Ｔガラス、Ｈガラス等が挙げられる。これらの中でもＴガラスが好ましい。これにより、ガラス織布の熱膨張係数を小さくすることができ、メラミン樹脂化粧板１００の環境影響を受けた後における反りの発生を抑制する効果を得ることができる。
【００５４】
繊維基材の重量は、特に限定されるものではないが、建築基準法第二条第９号の不燃性適合要件である「燃焼後の亀裂・貫通があってはならない」を満たす必要がある場合には、坪量１００ｇ／ｍ２以上とすることが好ましい。また、重量の上限は特に制約を必要としないが、材料コストと加工性の面から坪量２５０ｇ／ｍ２以下が好ましい。
【００５５】
（プリプレグ）
本実施形態におけるプリプレグは、繊維基材に熱可塑性樹脂や熱硬化性樹脂、フィラー等を含有する樹脂組成物を担持したシート状の材料である。樹脂組成物としては、メラミン樹脂層１０１と基材層１２０との層間接着強度が、メラミン樹脂化粧板１００を形成するために十分であれば、特に限定されるものではない。繊維基材としては、例えば、基材層１２０に用いられる上記繊維基材と同様のものを挙げることができる。
【００５６】
繊維基材に坦持する樹脂として熱可塑性樹脂を用いる場合には、熱可塑性樹脂をプリプレグ全体に対して０．１質量％以上２０質量％以下含有することが好ましく、０．５質量％以上１０質量％以下含有することが特に好ましい。これにより、メラミン樹脂層１０１と基材層１２０との層間接着強度を向上させることができる。
【００５７】
熱可塑性樹脂としては、特に限定されるものではないが、例えば、アクリル樹脂、ウレタン樹脂、エチレン酢酸ビニル樹脂、スチレンブタジエンゴム（ＳＢＲ）等が挙げられる。中でもアクリル樹脂、ウレタン樹脂が好ましく、アクリル樹脂とウレタン樹脂とを含有することが特に好ましい。
【００５８】
繊維基材に坦持する樹脂として熱硬化性樹脂を用いる場合には、熱硬化性樹脂をプリプレグ全体に対して０．１質量％以上２０質量％以下含有することが好ましく、０．５質量％以上１０質量％以下含有することが特に好ましい。これにより、メラミン樹脂化粧板１００における高い不燃性と曲げ加工性を低下させることなく、メラミン樹脂層１０１と基材層１２０との層間接着強度を向上させることができる。
【００５９】
熱硬化性樹脂としては、特に限定されるものではないが、例えば、フェノール樹脂、メラミン樹脂、エポキシ樹脂、オキセタン樹脂、（メタ）アクリレート樹脂、不飽和ポリエステル樹脂、ジアリルフタレート樹脂、ユリア樹脂、マレイミド樹脂等が挙げられ、中でも、不燃性、耐熱性、密着性の観点からフェノール樹脂が好ましい。
【００６０】
繊維基材に樹脂組成物を担持させる方法としては、特に限定されるものではないが、例えば、溶剤に溶解した樹脂を繊維基材に塗工し、加熱乾燥する方法等が挙げられる。
樹脂の溶解に用いられる溶剤としては、特に限定されないが、例えば、メタノール等が挙げられる。樹脂を５〜１４倍で希釈し、ワニス固形分を３質量％以上１０質量％以下で調整した塗布液を塗工する方法等が挙げられる。これにより、樹脂の繊維基材への坦持（含浸）性を向上させることができる。
【００６１】
基材層１２０の厚みは、０．０１ｍｍ以上であることが好ましい。これにより、メラミン樹脂化粧板１００の耐熱性、不燃性を向上させる効果を得ることができる。
また、厚みの上限については、特に限定されるものではないが、厚みが大きいほどメラミン樹脂化粧板１００の厚みと重量が増大するとともに、コストも嵩むため、最終的な製品における設計上、許容される範囲で設定することが好ましく、０．３５ｍｍ以下にすることが好ましい。
【００６２】
（金属層）
金属層を構成する金属材料としては、特に限定されるものではないが、例えば、アルミニウム、銅、ステンレス、ニッケル等が挙げられる。これらは１種類を単独で用いることもできるし、２種類以上の金属の合金を用いることもできる。これらの中でも、汎用性、経時安定性、価格等の点から、アルミニウムが好ましい。また、金属層の形態としては、金属板、金属箔等を用いることができる。
【００６３】
金属層の厚みは、特に限定されるものではないが、メラミン樹脂化粧板１００の耐熱性、不燃性、剛性、柔軟性、取扱性等の観点から、０．０１ｍｍ〜３ｍｍが好ましく、０．０２〜２ｍｍであることがより好ましい。
【００６４】
＜化粧層＞
化粧層１１０は、上述したメラミン樹脂層１０１及びガスバリア層１０３を有するものである。例えば、メラミン樹脂層１０１上にガスバリア層１０３を形成することにより得られる。
【００６５】
＜メラミン樹脂金属化粧板の製造方法＞
メラミン樹脂化粧板１００の製造方法は、特に限定されないが、例えば、化粧層１１０と基材層１２０とを積層した後、温度１３０〜１５０℃、圧力１〜１０ＭＰａ、時間３〜１２０分間程度で加熱加圧して成形する方法が挙げられる。また、加熱加圧による成形の際に、メラミン樹脂化粧板１００の意匠面側に、鏡面仕上げ板を重ねることにより鏡面仕上げとすることができ、エンボス板又はエンボスフィルム等を重ねることによりエンボス仕上げとすることができる。
【００６６】
また、基材層１２０として金属層を用いる場合、接着剤を介してメラミン樹脂層１０１または他の基材層１２０を金属層に接着することが好ましい。例えば、液状又は半固形状の接着剤を金属層上に塗布した後、コールドプレス、あるいはロールプレスにて０．１〜０．５ＭＰａで圧着する方法や、フィルム状の接着剤を金属層上に貼り付けた後、ホットプレスにて０．１〜０．５ＭＰａで圧着する方法等が挙げられる。
液状又は半固形状の接着剤を金属層上に塗布する方法としては、特に限定するものではないが、加温可能なロールコータによって行われることが好ましい。
なお、接着強度を向上させるため、金属層の被接着面に、予め、プライマー処理、金属層腐食処理、サンディング処理等を行ってもよい。
【００６７】
上記接着剤としては、特に限定されるものではなく、例えば、エポキシ樹脂系接着剤、アクリル樹脂系接着剤、ウレタン樹脂系接着剤、合成ゴム系接着剤、エチレン酢酸ビニル共重合体系接着剤、ポリオレフィン系接着剤、ポリアミド系接着剤等が挙げられる。これにより、メラミン樹脂層１０１または他の基材層１２０と、金属層との接着強度を向上させることができる。
これらの接着剤の中でも、ウレタン樹脂系接着剤が好ましい。これにより、メラミン樹脂化粧板１００に柔軟性を付与することができ、メラミン樹脂化粧板１００の外曲げ加工性を向上させることができる。
また、接着剤の性状については、特に限定されるものではなく、例えは、液状のもの、半固形状のもの、フィルム状のもの等を用いることができる。
【００６８】
以上、本発明の実施形態について述べたが、これらは本発明の例示であり、上記以外の様々な構成を採用することもできる。
【実施例】
【００６９】
以下、本発明を実施例および比較例により説明するが、本発明はこれらに限定されるものではない。
【００７０】
１．メラミン樹脂化粧板の製造
（実施例１）
化粧層基材として坪量８０ｇ／ｍ２の酸化チタン含有化粧紙（大日本印刷（株）製）を用い、上記酸化チタン含有化粧紙の第２の面側に、ウレタンアクリル複合粒子のエマルジョン（ジャパンコーティングレジン社製「ＳＵ−１００」、平均粒径：８４ｎｍ、分散媒：水）を固形分で４０ｇ／ｍ２となるように塗工し、続いて上記化粧紙の第１の面側（意匠面側）に、メラミン樹脂を含むワニス（メラミンに対するホルムアルデヒドの反応モル比１．４、樹脂固形分５０質量％）を５０ｇ／ｍ２となる様に塗工した後、１２０℃の熱風乾燥機にて９０秒乾燥し、樹脂層（すなわち化粧層基材以外の成分）の含有率が５３質量％、揮発分３％のメラミン樹脂層を得た。
なお、上記メラミン樹脂は以下の方法により合成した。まず、反応釜に原料メラミンとホルマリンを所定配合比率で仕込み、触媒添加した。その後、沸点まで昇温して還流反応し、メラミン溶解が完了したことを確認した。次いで、反応終点に達したら脱水処理にて樹脂固形分を調整し冷却した。
上記メラミン樹脂層の意匠面側に、ガラスコーティング材（（株）トクヤマ製、ＴＳ−５６、プラスチックレンズ用ハードコート液）を、ガスバリア層の厚さが４μｍとなるように塗布・乾燥した。塗布・乾燥は、バーコート法により面内が均一な厚みとなるように塗布し、６０℃５分間乾燥させた。その後、４０℃で１０日間養生（エージング）し、化粧層１を作製した。
得られた化粧層１の第２の面側に、基材層として厚み０．２ｍｍのガラスクロス（南亜プラスチック社製「ＷＥＡ７６２８」を積層し、１４０℃、２ＭＰａの条件で４０分間加熱加圧成形して、厚さ０．３ｍｍのメラミン樹脂化粧板を得た。
【００７１】
（実施例２）
ガスバリア層の厚さが０．１μｍとなるように塗布・乾燥した以外は、実施例１と同様の方法により、化粧層２を作製し、メラミン樹脂化粧板を得た。
【００７２】
（実施例３）
ガスバリア層の厚さ２０μｍとなるように塗布・乾燥した以外は、実施例１と同様の方法により、化粧層３を作製し、メラミン樹脂化粧板を得た。
【００７３】
（実施例４）
ガラスコーティング材（墨東化成工業（株）製、シラグシタール（商標））を、ガスバリア層の厚さが４μｍとなるように塗布・乾燥し、その後、２０℃で３０日間養生（エージング）した以外は、実施例１と同様の方法により、化粧層４を作製し、メラミン樹脂化粧板を得た。
【００７４】
（比較例１）
ガスバリア層を設けなかったこと以外は、実施例１と同様の方法により、化粧層５を作製し、メラミン樹脂化粧板を得た。
【００７５】
（比較例２）
ガスバリア層を設ける際の養生をしなかったこと以外は、実施例２と同様の方法により、化粧層６を作製し、メラミン樹脂化粧板を得た。
【００７６】
２．試験方法
（１）水蒸気透過係数
水蒸気透過係数を測定するための化粧板は、基材層を積層させず、化粧層のみを１４０℃、２ＭＰａの条件で４０分間加熱加圧して、メラミン樹脂化粧板を得た。
得られた化粧板について、水蒸気透過係数を測定した。なお、水蒸気透過係数の測定は、ＪＩＳ  Ｋ７１２９：２００８Ｂ法に従い、４０℃９０％ＲＨ環境下で測定した。
○：１０ｇ・ｍｍ／（ｍ２・２４ｈ）以下
×：１０ｇ・ｍｍ／（ｍ２・２４ｈ）超過
【００７７】
（２）重量変化率
各実施例および各比較例のメラミン樹脂化粧板を２０ｍｍ角に切り出し、２３℃５０％ＲＨ環境下で１６８時間静置後に、メラミン樹脂化粧板の初期重量Ｘ１を測定した。
初期重量Ｘ１を測定後、基材層に両面粘着シート（コニシ社製）を貼着し、次に、アルミニウム板（厚さ１ｍｍ）を積層させ、試験片を作製した。試験片の重量Ｙ１を測定して、Ｙ１−Ｘ１より、両面粘着シート及びアルミニウム板の重量Ｚを算出した。
次に、試験片を４０℃９５％ＲＨ環境下で１６８時間静置後、試験片の重量Ｙ２を測定し、Ｙ２−Ｚより、メラミン樹脂化粧板の高湿環境保管後重量Ｘ２を測定した。１００×（Ｘ２−Ｘ１）／Ｘ１で定義される重量変化率を算出した。
○：７．０％以下
×：７．０％超過
【００７８】
（３）外観（白化・濁り）
各実施例および各比較例のメラミン樹脂化粧板の意匠面を色々な角度から目視で観察し、以下の基準で評価を実施した。
○： 白化・濁りは見られない
×： 白化・濁りが見られる
【００７９】
（４）密着性
各実施例および各比較例のメラミン樹脂化粧板の意匠面に、セロハンテープ（ニチバン社製、商品名「セロテープ（産業用、「セロテープ」は登録商標）  Ｎｏ．４０５  １８ｍｍ×３５ｍ」）を貼り付け、貼り付けた箇所をしっかりと指で擦り付けた（テープを通して見られる色が均一に変化していることを確認した）。貼り付け後、５分以内に、６０度の方向へ勢いよく引き剥がし、以下の基準で評価を実施した。
○： 剥離なし
×： 剥離あり
【００８０】
（５）鉛筆硬度
各実施例および各比較例のメラミン樹脂化粧板をＪＩＳ  Ｋ５６００に準拠した鉛筆硬度試験により評価を行った。
○： 硬度が５Ｈ以上
×： 硬度が４Ｈ以下
【００８１】
（６）耐熱性
各実施例および各比較例のメラミン樹脂化粧板をＪＩＳ  Ｋ６９０２の耐熱性試験に準拠した方法で処理を行い、試験後に、膨れ、剥離、クラック等異常の有無を確認した。
○： なし
×： あり
【００８２】
（７）耐熱水性
各実施例および各比較例のメラミン樹脂化粧板をＪＩＳ  Ｋ６９０２の耐熱水性試験に準拠した方法で処理を行い、試験後に、膨れ、白化の有無を確認した。
○： なし
×： あり
【００８３】
（８）耐汚染性
各実施例および各比較例のメラミン樹脂化粧板をＪＩＳ  Ｋ６９０２の耐汚染性試験に準拠した方法で処理を行い、試験後に、表面の汚染材料残りの有無を確認した。
○：なし
×：あり
【００８４】
（９）信頼性試験
各実施例および各比較例のメラミン樹脂化粧板（１２２０ｍｍ幅×２４２０ｍｍ長）の基材層に、両面粘着シート（コニシ社製）を貼着し、次に、プライマー処理したプラスターボードに貼着して、試験片を作製した。
作製した試験片を、環境試験機に投入し、４０℃９５％ＲＨ環境下で２４時間→４０℃２０％ＲＨ環境下で２４時間を１サイクルとして、計１０サイクル実施後、２３℃５０％ＲＨ環境下で２４時間静置し、その後、浮きや剥離の有無を確認した。
○：浮きや剥離なし
×：浮きや剥離あり
【００８５】
上記試験の結果を表１に示す。
【００８６】
【表１】
2020097246.tif 000003
【符号の説明】
【００８７】
１００    メラミン樹脂化粧板
１０１    メラミン樹脂層
１０３    ガスバリア層
１１０    化粧層
１２０    基材層
【図１】
2020097246.tif 000004
【図２】
2020097246.tif 000005
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
メラミン樹脂層と、前記メラミン樹脂層の一方の面に設けられたガスバリア層と、により構成される化粧層を少なくとも備えるメラミン樹脂化粧板であって、
前記ガスバリア層は、当該メラミン樹脂化粧板の意匠面に設けられ、
ＪＩＳＫ７１２９：２００８Ｂ法に従い、４０℃９０％ＲＨ環境下で測定される、前記化粧層の水蒸気透過係数が１０ｇ・ｍｍ／（ｍ２・２４ｈ）以下であるメラミン樹脂化粧板。
【請求項２】
請求項１に記載のメラミン樹脂化粧板において、
ＪＩＳ  Ｋ５６００に準拠した鉛筆硬度試験により測定される、前記化粧層の前記ガスバリア層表面側から測定した場合の表面硬度が５Ｈ以上であるメラミン樹脂化粧板。
【請求項３】
請求項１または２に記載のメラミン樹脂化粧板において、
前記メラミン樹脂層はメラミン樹脂と化粧層基材を含むメラミン樹脂化粧板。
【請求項４】
請求項３に記載のメラミン樹脂化粧板において、
前記化粧層基材が厚み０．２ｍｍのガラスクロスであり、当該メラミン樹脂化粧板を４０℃９５％ＲＨの環境下に１６８時間保管したとき、
前記保管前の当該メラミン樹脂化粧板の重量をＸ１とし、
前記保管後の当該メラミン樹脂化粧板の重量をＸ２としたとき、
１００×（Ｘ２−Ｘ１）／Ｘ１で定義される重量変化率が７．０％以下である、メラミン樹脂化粧板。
【請求項５】
請求項１乃至４いずれか一項に記載のメラミン樹脂化粧板において、
前記メラミン樹脂層の他方の面に基材層がさらに設けられた、メラミン樹脂化粧板。
【請求項６】
請求項５に記載のメラミン樹脂化粧板において、
前記基材層が繊維基材、プリプレグ、および金属層から選択される一種または二種以上であるメラミン樹脂化粧板。
【請求項７】
請求項１乃至６いずれか一項に記載のメラミン樹脂化粧板において、
前記ガスバリア層がシロキサン骨格を有するガラス質膜を含むメラミン樹脂化粧板。
【手続補正２】
【補正対象書類名】明細書
【補正対象項目名】０００８
【補正方法】変更
【補正の内容】
【０００８】
本発明によれば、
メラミン樹脂層と、上記メラミン樹脂層の一方の面に設けられたガスバリア層と、により構成される化粧層を少なくとも備えるメラミン樹脂化粧板であって、
前記ガスバリア層は、当該メラミン樹脂化粧板の意匠面に設けられ、
ＪＩＳＫ７１２９：２００８Ｂ法に従い、４０℃９０％ＲＨ環境下で測定される、上記化粧層の水蒸気透過係数が１０ｇ・ｍｍ／（ｍ２・２４ｈ）以下であるメラミン樹脂化粧板が提供される。
【手続補正３】
【補正対象書類名】明細書
【補正対象項目名】００６８
【補正方法】変更
【補正の内容】
【００６８】
以上、本発明の実施形態について述べたが、これらは本発明の例示であり、上記以外の様々な構成を採用することもできる。
以下、実施形態の例を付記する。
１．  メラミン樹脂層と、前記メラミン樹脂層の一方の面に設けられたガスバリア層と、により構成される化粧層を少なくとも備えるメラミン樹脂化粧板であって、
ＪＩＳＫ７１２９：２００８Ｂ法に従い、４０℃９０％ＲＨ環境下で測定される、前記化粧層の水蒸気透過係数が１０ｇ・ｍｍ／（ｍ２・２４ｈ）以下であるメラミン樹脂化粧板。
２．  １．に記載のメラミン樹脂化粧板において、
ＪＩＳ  Ｋ５６００に準拠した鉛筆硬度試験により測定される、前記化粧層側の表面硬度が５Ｈ以上であるメラミン樹脂化粧板。
３．  １．または２．に記載のメラミン樹脂化粧板において、
前記メラミン樹脂層はメラミン樹脂と化粧層基材を含むメラミン樹脂化粧板。
４．  １．乃至３．いずれかに記載のメラミン樹脂化粧板において、
当該メラミン樹脂化粧板を４０℃９５％ＲＨの環境下に１６８時間保管したとき、
前記保管前の当該メラミン樹脂化粧板の重量をＸ１とし、
前記保管後の当該メラミン樹脂化粧板の重量をＸ２としたとき、
１００×（Ｘ２−Ｘ１）／Ｘ１で定義される重量変化率が７．０％以下である、メラミン樹脂化粧板。
５．  １．乃至４．いずれかに記載のメラミン樹脂化粧板において、
前記メラミン樹脂層の他方の面に基材層がさらに設けられた、メラミン樹脂化粧板。
６．  ５．に記載のメラミン樹脂化粧板において、
前記基材層が繊維基材、プリプレグ、および金属層から選択される一種または二種以上であるメラミン樹脂化粧板。
７．  １．乃至６．いずれかに記載のメラミン樹脂化粧板において、
前記ガスバリア層がシロキサン骨格を有するガラス質膜を含むメラミン樹脂化粧板。
８．  １．乃至７．いずれかに記載のメラミン樹脂化粧板において、
ロール状であるメラミン樹脂化粧板。